ОГНЕСТОЙКОЕ ВОЛОКНО, УГЛЕРОДНОЕ ВОЛОКНО И СПОСОБ ИХ ПОЛУЧЕНИЯ

1. Огнестойкое волокно, которое содержит в качестве составного элемента структуры огнестойкий полимер, модифицированный соединением на аминовой основе, где ориентация молекул согласно результатам измерений по методу широкоугловой дифракции рентгеновского излучения составляет 65% и более, а удельная масса составляет 1,35 и более.
2. Огнестойкое волокно, которое в качестве составного элемента структуры содержит огнестойкий полимер, модифицированный соединением на аминовой основе, где коэффициент вариации площадей поперечного сечения для одиночного волокна составляет 25% и менее.
3. Способ получения огнестойкого волокна, где огнестойкое волокно получают в результате проведения мокрого прядения или полусухого прядения из раствора, содержащего огнестойкий полимер, модифицированный соединением на аминовой основе, в коагуляционной ванне и высушивания таким образом, чтобы степень набухания скоагулированной нити на выпускном отверстии из коагуляционной ванны находилась бы в диапазоне от 100 до 1000 мас.%.
4. Способ получения огнестойкого волокна по п. 3, дополнительно включающий стадию вытяжки, а волокно, подвергнутое стадии вытяжки, характеризуется остаточной долей акриловых групп в диапазоне от 30% и более до 70% и менее и удельной массой, равной 1,2 и более.
5. Способ получения огнестойкого волокна, где огнестойкое волокно получают после проведения мокрого прядения или полусухого прядения из раствора, содержащего огнестойкий полимер, модифицированный соединением на аминовой основе, в коагуляционной ванне в результате раздельного проведения для него высушивания при температуре в диапазоне от 50 до 300°С и вытяжки при температуре в диапазоне от 200 до 350°С.
6. Способ получения огнестойкого волокна по п. 5, где волокно, подвергнутое стадии вытяжки, характеризуется остаточной долей акриловых групп в диапазоне от 30% и более до 70% и менее и удельной массой, равной 1,2 и более.
7. Способ получения углеродного волокна, где огнестойкое волокно по п.1 или 2 подвергают карбонизации.
8. Углеродное волокно, у которого соотношение между размером кристалла Lc и удельной массой ρ удовлетворяет соотношениям в следующих далее формулах (1) или (2):
(1) Lc≤3,5 нм ρ≥1,83
(2) Lc>3,5 нм ρ≥0,068 Lc+1,592.